Brevet FR2773154A1 — publié le 19990702

DERIVE DE BIS(DIALKYLMALEIMIDE) ET POLYETHERIMIDE POUR COMMUNICATIONS OPTIQUES FORME A PARTIR DE CE DERIVE 1. Domaine de l'invention La présente invention concerne un nouveau matériau pour communications optiques et, plus particulièrement, un polyétherimide pour communications optiques, qui minimise la perte optique dans la gamme de longueurs d'onde du proche infrarouge, et qui a une bonne stabilité thermique et de bonnes propriétés filmogènes. 2. Description de l'art connexe La gamme des longueurs d'onde de lumière pour communications optiques a été décalée de 800 nm à 1550 nm, ce qui correspond à la gamme de longueurs d'onde du proche infrarouge. Ainsi, il est idéal de fabriquer un dispositif de communications optiques utilisant un matériau qui absorbe très peu la lumière appartenant aux longueurs d'onde de la gamme de longueurs d'onde du proche infrarouge. En général, on utilise un polymère pour un substrat optique tel qu'une lentille optique ou un disque compact. Récemment, on a réalisé des recherches sur l'utilisation de tels polymères en tant que matériaux de guide d'ondes optique pour transférer la lumière dans la gamme de longueurs d'onde du proche infrarouge. Un polymère classique absorbe généralement la lumière de 1000 à 1700 nm, ce qui correspond à la gamme de longueurs d'onde du proche infrarouge. Cette absorption de la lumière dans la gamme de longueurs d'onde du proche infrarouge par le polymère est provoquée par les harmoniques dominantes en fonction des vibrations d'étirage et de déformation d'une liaison carbone-hydrogène (C-H) dans un groupe alkyle, phényle et d'autres groupes fonctionnels similaires. Ainsi, l'utilisation d'un polymère classique en tant que matériau de guide d'ondes optique utilisant la lumière dans la gamme de longueurs d'onde du proche infrarouge n'est pas souhaitable, en raison d'une grande perte optique. Afin de réduire la perte optique, la région de longueurs d'onde d'absorption de lumière d'un polymère doit être décalée de la région de longueurs d'onde du proche infrarouge à une région de longueurs d'ondes plus longues ou plus courtes. A cette fin, on a suggéré un procédé dans lequel l'hydrogène (H) de la liaison C- H est remplacé par du fluor (F) ou du deutérium (D). En particulier dans le cas o l'on remplace l'hydrogène par du deutérium, la liaison C-D provoque une absorption de lumière dans la plage de longueurs d'onde de 1500 nm, ce qui ne convient pas pour des matériaux pour dispositifs de communications optiques utilisant des longueurs d'onde de 1500 nm. En revanche, un remplacement de l'hydrogène par du fluor peut minimiser la perte optique dans l'absorption de lumière dans la plage de longueurs d'onde de 1000 à 1700 nm. Un matériau optique utilisé pour fabriquer des dispositifs optiques tel qu'un circuit intégré optoélectronique (OEIC), un panneau de connexions mixtes opto-électriques (OEMWB), un dispositif d'intégration hybride, une fibre optique plastique ou un module à multipuces (MCM) doit avoir une très bonne stabilité thermique au cours du procédé de fabrication, en particulier à une température d'environ 250 C. Comme la stabilité thermique d'un matériau optique est un facteur très important, la température de transition vitreuse, la température de décomposition thermique, le coefficient de dilatation thermique et la biréfringence du matériau optique doivent être soigneusement pris en considération. On sait largement que les polyimides sont des polymères ayant une bonne stabilité thermique. Comme le polyimide est stable à une température élevée, d'environ 400 C, de gros efforts ont été réalisés en conséquence pour utiliser un polyimide en tant que matériau pour communications optiques. Toutefois, en général, comme un polyimide classique a de nombreuses liaisons C-H dans sa structure moléculaire, il présente une perte optique importante dans la région du proche infrarouge. Pour résoudre ce problème, on a récemment indiqué un procédé dans lequel l'hydrogène des liaisons C-H d'un polyimide est partiellement ou complètement remplacé par du fluor. Toutefois, si on remplace l'hydrogène par du fluor, l'indice de réfraction du polymère diminue. Ici, la teneur en fluor du polymère est inversement proportionnelle à la valeur de l'indice de réfraction. Ainsi, comme un polyimide obtenu par remplacement de l'hydrogène des liaisons C-H par du fluor, c'est-à-dire un polyimide fluoré, a un faible indice de réfraction, la plage de sélection d'un matériau utilisable pour une gaine devient étroite dans le cas o on utilise ce polyimide fluoré en tant que coeur. Egalement, la tension de surface d'une composition contenant un polyimide est d'autant plus faible que la teneur en fluor du polyimide est élevée. Ainsi, il est difficile de déposer une telle composition sur un substrat, et un film formé de la composition présente une médiocre adhérence. En résultat, les caractéristiques du film sont détériorées et le film ainsi formé est facilement fragile. Ainsi, il est très difficile de mettre le polyimide en utilisation pratique en tant que matériau pour communications optiques. RESUME DE L'INVENTION Pour résoudre les problèmes ci-dessus, un objet de la présente invention est de proposer un polyétherimide pour communications optiques, qui minimise la perte de lumière dans la gamme de longueurs d'onde du proche infrarouge, de 1000 à 1700 nm, et qui a une bonne stabilité thermique à 200 C ou plus et de bonnes propriétés filmogènes, ainsi qu'un intermédiaire pour sa synthèse. Selon un aspect de la présente invention, on propose un dérivé de bis(dialkylmaléimide) représenté par la formule chimique (1): O O N-Zi--N I (1) x2 x4 O O dans laquelle X1, X2, X3 et X4 sont indépendamment choisis dans l'ensemble constitué par les atomes d'halogène, les groupes halogénoalkyle, les groupes cycloaromatiques halogénés, -NO2, -ORi et - SR' (o R1 est un groupe cycloaromatique halogéné ou halogénoalkyle); et Z, est choisi dans l'ensemble constitué par les groupes hydrocarbonés aliphatiques halogénés divalents, les groupes hydrocarbonés cycloaliphatiques halogénés divalents et les groupes hydrocarbonés aromatiques halogénés divalents. De préférence, X1, X2, X3 et X4 sont indépendamment choisis dans l'ensemble constitué par les groupes alkyle partiellement chlorés ou perchlorés, les groupes cycloaromatiques partiellement chlorés ou perchlorés, les groupes alcoxy partiellement chlorés ou perchlorés, et les groupes phénoxy partiellement chlorés ou perchlorés. Selon un autre aspect de la présente invention, on propose un polyétherimide pour communications optiques, comprenant un motif répétitif représenté par la formule chimique (2): O O N-Z-N N--Z_- N x (2) x4 O O dans laquelle X1 et X4 sont indépendamment choisis dans l'ensemble constitué par les atomes d'halogène, les groupes halogénoalkyle, les groupes cycloaromatiques halogénés, -NO2, -OR' et -SR1 (o R1 est un groupe cycloaromatique halogéné ou halogénoalkyle); et Z1 et Z2 sont indépendamment choisis dans l'ensemble constitué par les groupes hydrocarbonés aliphatiques halogénés divalents, les groupes hydrocarbonés cycloaliphatiques halogénés divalents et les groupes hydrocarbonés aromatiques halogénés divalents. De préférence, X1 et X4 sont indépendamment choisis dans l'ensemble constitué par un atome de chlore, les groupes alkyle partiellement chlorés ou perchlorés, les groupes cycloaromatiques partiellement chlorés ou perchlorés, les groupes alcoxy partiellement chlorés ou perchlorés, et les groupes phénoxy partiellement chlorés ou perchlorés. De préférence également, Z1 et Z2 sont indépendamment choisis dans l'ensemble constitué par les groupes hydrocarbonés aliphatiques halogénés divalents en C1 à C25, les groupes hydrocarbonés cycloaliphatiques halogénés divalents en C1 à C25, et les groupes hydrocarbonés aromatiques halogénés divalents en C6 à C25. Mieux encore, Z1 et Z2 sont indépendamment choisis dans l'ensemble représenté par les formules structurales suivantes: Yi Y2 Y5 Y6 V et Y3 43 4 78 dans lesquelles Y1, Y2, Y3, Y4, Y5, Y6, Y7 et Y8 sont indépendamment choisis dans l'ensemble constitué par les atomes d'halogène, les groupes halogénoalkyle, les groupes cycloaromatiques halogénés, -NO2, -OR1 et SR' (o R1 est un groupe cycloaromatique halogéné ou halogénoalkyle); et Q est une liaison chimique simple ou est choisi dans l'ensemble constitué par -O-, -CO-, -SO2-, -S-, -(OT)m-, -(TO)m- et - (OTO)m- (o T est un groupe halogénoalkylène ou halogénoarylène et m est un entier de 1 à 10). DESCRIPTION DES MODES DE REALISATION PREFERES Un dérivé de bis(dialkylmaléimide) représenté par la formule chimique (1) est utilisable à titre d'intermédiaire pour synthétiser un polyétherimide pour communications optiques. Dans le polyétherimide pour communications optiques selon la présente invention, l'hydrogène de la liaison C-H est remplacé par un atome d'halogène ou un groupe nitro. Ici, l'atome d'halogène remplaçant l'hydrogène n'est pas limité à un atome d'halogène spécifique, et des combinaisons de divers atomes d'halogène sont possibles. De préférence, l'hydrogène de la liaison C-H du polyétherimide est remplacé par du chlore (Cl). - Ceci est dû au fait que la perte optique provoquée par une liaison C-Cl est relativement moindre que celle par la -7 liaison C-H. On va décrire ci-après un procédé pour synthétiser le dérivé de bis(dialkylmaléimide) selon la présente invention, par référence à la formule réactionnelle (1). Tout d'abord, on fait réagir un composé de diamine (B) avec un anhydride maléique (A), ce qui donne un dérivé de bis(maléimide). Ensuite, on fait réagir le dérivé de bismaléimide avec un composé halogéné ou un acide nitrique pour synthétiser un dérivé de bis(dialkylmaléimide). Formule Réactionnelle (1) __ + H2N-Z1-NH2, O O O (B) N-Z-ZN (A) O O O O 0 0 Dans la formule réactionnelle (1), Z1 est un groupe hydrocarboné aliphatique halogéné divalent, un groupe hydrocarboné cycloaliphatique halogéné divalent ou un groupe hydrocarboné aromatique halogéné divalent, et X1, X2, X3 et X4 sont indépendamment choisis dans l'ensemble constitué par les atomes d'halogène, les groupes halogénoalkyle, les groupes cycloaromatiques halogénés, -NO2, -OR1 et - SR1 (o R1 est un groupe cycloaromatique halogéné ou halogénoalkyle). On va décrire en détail le procédé réactionnel. Après dissolution d'anhydride maléique dans l'acide acétique à 0-50 C, on ajoute au mélange, goutte à goutte, un composé de diamine dissous dans de l'acide acétique. On agite le mélange réactionnel pendant 0,5 à 24 heures sous azote (N2), puis on le chauffe à 130 C pendant 15 à 24 heures, ce qui donne un dérivé de bismaléimide. On ajoute du chlorure de thionyle et de la pyridine au dérivé de bismaléimide, on fait réagir à 0- C pendant 2 à 48 heures, et on fait réagir de nouveau à 80-100 C pendant 24 à 72 heures, ce qui conduit à un dérivé de bis(dialkylmaléimide). Le composé de diamine (B) n'est pas limité à un composé spécifique. Par exemple, le composé de diamine (B) peut être un bis(perfluorophényl)alcane, une bis(perfluorophényl)sulfone, un bis(perfluorophényl)éther ou un a, '- bis(perfluorophényl)diisopropylbenzène. En détail, le composé de diamine (B) comprend la tétrafluoro-l,2- phénylènediamine, la tétrafluoro-l,3-phénylènediamine, la tétrafluoro-1,4-phénylènediamine, la tétrachloro- 1,2-phénylènediamine, la tétrachloro-l,3- phénylènediamine, la tétrachloro-l,4-phénylènediamine, l'hexafluoro-l,5-diaminonaphtalène, l'hexafluoro-2,6- diaminonaphtalène, la 3-trifluorométhyltrifluoro-l,2- phénylènediamine, la 4-trifluorométhyltrifluoro-l,2- phénylènediamine, la 2-trifluorométhylfluoro-l,3- phénylènediamine, la 4-trifluorométhyltrifluoro-l,3- phénylènediamine, la 5-trifluorométhyltrifluoro-l,3- phénylènediamine, la 2-trifluorométhyltrifluoro-l,4- phénylènediamine, la 3-pentafluoroéthyltrifluoro-l,2- phénylènediamine, la 4-pentafluoroéthyltrifluoro-l,2- phénylènediamine, la 2-pentafluoroéthyltrifluoro-1,3- phénylènediamine, la 4-pentafluoroéthyltrifluoro-l,3- phénylènediamine, la 5-pentafluoroéthyltrifluoro-l,3- phénylènediamine, la 2-pentafluoroéthyltrifluoro-l,4- phénylènediamine, la 3,4-bis(trifluorométhyl)difluoro- 1,2-phénylènediamine, la 3,5- bis(trifluorométhyl)difluoro-l,2-phénylènediamine, la 2,4bis(trifluorométhyl)difluoro-l,3-phénylènediamine, la 4,5-bis(trifluorométhyl)difluoro-l,3- phénylènediamine, la 2,3-bis(trifluorométhyl)difluoro- 1,4-phénylènediamine, la 2,5- bis(trifluorométhyl)difluoro-l,4-phénylènediamine, la 3,4bis(trifluorométhyl)difluoro-l,2-phénylènediamine, la 3trifluorométhoxytrifluoro-l,2-phénylènediamine, la 4-trifluorométhoxytrifluoro-1,2-phénylènediamine, la 2- trifluorométhoxytrifluoro-1,3-phénylènediamine, la 4- trifluorométhoxytrifluoro-1,3-phénylènediamine, la 5- trifluorométhoxytrifluoro-l,3-phénylènediamine, la 2- trifluorométhoxytrifluoro-1,4-phénylènediamine, la 3,4,5tris(trifluorométhyl)fluoro-1,2-phénylènediamine, la 3,4,6-tris(trifluorométhyl)fluoro-1,2- phénylènediamine, la 2,4,5-tris(trifluorométhyl)fluoro- 1,3-phénylènediamine, la 2,4,6- tris(trifluorométhyl)fluoro-l,3-phénylènediamine, la 4,5,6tris(trifluorométhyl)fluoro-1,3-phénylènediamine, la tétrakis(trifluorométhyl)-1,2-phénylènediamine, la tétrakis(trifluorométhyl)-1,3-phénylènediamine, la tétrakis(trifluorométhyl)-1,4-phénylènediamine, le 3,3'-diaminooctafluorobiphényle, le 3,4'- diaminooctafluorobiphényle, le 4,4'- diaminooctafluorobiphényle, le 3,3'- diaminooctachlorobiphényle, le 3,4' - diaminooctachlorobiphényle, le 4,4 '- diaminooctachlorobiphényle, le 2,2' - bis(trichlorométhyl)-4,4'-diaminohexachlorobiphényle, le 3,3'-bis(trichlorométhyl)-4,4'- diaminohexafluorobiphényle, le bis(4- aminotétrafluorophényl)dichlorométhane, le 1,2-bis(4- aminotétrafluorophényl)tétrachloroéthane, le 2,2-bis(4- aminotétrafluorophényl)hexachloropropane, le 2,2'- bis(trifluorométhyl)-4,4'-diaminohexachlorobiphényle, le 3,3'-bis(trifluorométhyl)-4,4'- diaminohexafluorobiphényle, le bis(4- aminotétrafluorophényl)difluorométhane, le 1,2-bis(4- aminotétrafluorophényl)tétrachloroéthane, le 2,2-bis(4- aminotétrafluorophényl)hexafluoropropane, le bis(3- aminotétrafluorophényl)éther, le 3,4'- diaminooctafluorobiphényléther, le bis(4- aminotétrafluorophényl)éther, le bis(3- aminotétrachlorophényl)éther, le 3,4'- diaminooctachlorobiphényléther, le bis(4- aminotétrachlorophényl)éther, la 3,3'- diaminooctafluorobenzophénone, la 3,4'- diaminooctafluorobenzophénone, la 4,4'- diaminooctafluorobenzophénone, la bis(3- aminotétrafluorophényl)sulfone, la 3,4'- diaminooctafluorobiphénylsulfone, la bis(4- aminotétrafluorophényl)sulfone, le sulfure de bis(3- aminotétrafluorophényle), le sulfure de 3,4'- diaminooctafluorobiphényle, le sulfure de bis(4- aminotétrafluorophényle), le 4-aminotétrafluorophénoxy- 4'-aminotétrafluorophényldifluorométhane, le bis(4- aminotétrafluorophénoxy)difluorométhane, le 1,2-bis(4- aminotétrafluorophénoxy)tétrafluoroéthane, le 2,2- bis(4-aminotétrafluorophénoxy)hexafluoropropane, le bis(4-aminotétrafluorophénoxy)dichlorométhane, le 1,2- bis(4-aminotétrafluorophénoxy)tétrachloroéthane, le 2,2-bis(4aminotétrafluorophénoxy)hexachloropropane, le 4,4"-diaminododécafluoro-p-terphényle, le 2',3'- bis(trifluorométhyl)-4,4"-diamino-p-terphényle, le 2,2"bis(trifluorométhyl)-4,4"-diamino-p-terphényle, le 2',5'bis(trifluorométhyl)-4,4"-diaminoterphényle, le 2,7-diaminohexafluorodibenzofurane, le 1,4-bis(4- aminotétrafluorophénoxy)tétrafluorobenzène, le 2,6- diaminohexafluoronaphtalène, le 2,7- diaminooctafluorophénanthrène, le 2,6- diaminooctafluoroanthracène, le 2,7- diaminohexathianthrène, la 2,6- diaminohexafluoroanthraquinone, le 2,6- diaminohexafluorobiphénylène, la 2,6- diaminooctafluoroanthrone, le 2,7- diaminotétrafluorodibenzo[b,e]-1,4-dioxane, le 2,2'- bis(4-aminophényl)hexafluoropropane, le 2,2'-bis(4- aminophényl)hexachloropropane, le 2,4- diaminobenzotrifluorure, la 2,2- bis(trifluorométhyl)benzidine, le 2,2-bis[4-(4-amino-2- trifluorophénoxy)phényl]hexafluoropropane, le 2,2- bis[4-(4-amino-2- trifluorophénoxy)phényl]hexachloropropane, le 3,4- diaminobenzotrifluorure, le 3,5- diaminobenzotrifluorure, le 2,5- diaminobenzotrifluorure, le 2,2-bis[4-(4- aminophénoxy)phényl]hexafluoropropane, le 2,2-bis[4-(4- aminophénoxy)phényl]hexachloropropane ou le 3,4- diamino-l-fluorobenzène. On va décrire un procédé pour synthétiser un polyétherimide selon la présente invention, utilisant, en tant que matériau de départ, le dérivé de bis(dialkylmaléimide) représenté par la formule chimique (1). Premièrement, on dissout dans un solvant organique le bis(dialkylmaléimide) représenté par la formule chimique (1) et un composé de diol (HO-Z2-OH, o Z2 est un groupe hydrocarboné aliphatique halogéné divalent, un groupe hydrocarboné cycloaliphatique halogéné divalent, ou un groupe hydrocarboné aromatique halogéné divalent), puis on fait réagir à 0-100 C pendant 2 à 240 heures. Ici, le solvant organique peut être un N,N- diméthylformamide, la N-méthyl-2-pyrrolidone ou le N,N- diméthylformamide. 0 0 xi X3 j N-Z-N (1) x2 XI O O Dans la formule chimique (1), X1, X2, X3, X4 et Z1 sont tels que définis ci-dessus. Après précipitation du mélange réactionnel au moyen d'un solvant organique tel que l'alcool méthylique, on sépare par filtration le précipité résultant. Puis on sèche le précipité, ce qui donne un polyétherimide ayant un motif répétitif représenté par la formule chimique (2). Le polyesterimide obtenu par le procédé ci-dessus a un poids moléculaire de 1 x 104 à 4,5 x 104 daltons. Ici, la masse moléculaire est mesurée par chromatographie par perméation sur gel. La température de décomposition thermique du polyétherimide, mesurée par analyse thermogravimétrique (TGA), est de 300 à 500 C, de préférence de 375 à 425 C. Egalement, la température de transition vitreuse du polyétherimide est de 220 à 320 C. Le composé de diol (C) n'est pas limité à un composé spécifique. Par exemple, le composé de diol (C) peut être un bis(perfluorophényl)alcane, une bis(perfluorophényl)sulfone, un bis(perfluorophényl)éther ou un c,c'- bis(perfluorophényl)diisopropylbenzène. En détail, le composé de diol (C) comprend l'hexafluoro-l,5- pentanediol, le 2,2,3,3,4,4,5,5-octafluorohexane-l,6- diol, le 2,2,3,3-tétrafluorobutane-l,4-diol, le 2,2,3,3,4,4,5,5, 6,6,7,7-dodécafluoro-1,1-heptanediol, le 2,2,3,3,4,4,5,5,6,6,7,7dodécafluoro-1,8-octanediol, le 3,3,4,4,5,5,6,6-octafluorooctane1,8-diol, le 2,2,3,3,4,4,5,5,6,6,7,7,8,8-tétradécafluorononane, le 1H,lH,2H,3H,3H-perfluorononane-1,2-diol, le 7H- dodécafluoro-1,1-heptanediol, le 1H,1H,10H,10H- hexadécafluorodécane-l,10-diol, le 1H,1H,10H,10H- perfluorodécane-l,10-diol, le 1H,lH,2H,3H,3H- perfluoroundécane-l,2-diol, le tétrafluorononane-1,9- diol, la tétrafluorohydroquinone, la tétrachlorohydroquinone, le 2,2-bis(3-amino-4- hydroxyphényl)hexafluoropropane, le 2,2-bis(3-amino-4- hydroxyphényl)hexachloropropane, le 2,2-bis[4-(2- hydroxyéthoxy)phényl]hexafluoropropane, le 2,2-bis[4- (2-hydroxyéthoxy)phényl]hexachloropropane, le 1,3- bis(2-hydroxyhexafluoroisopropyl)benzène, le 1,4-bis(2- hydroxyhexafluoroisopropyl)benzène, le 4,4'-bis(2- hydroxyhexafluoroisopropyl)diphényle, le 4,4'-bis(2- hydroxyhexafluoroisopropyl)diphényléther, le 2,2-bis(4- hydroxyphényl)hexafluoropropane, le 1,3-bis(2- hydroxyhexachloroisopropyl)benzène, le 1,4-bis(2- hydroxyhexachloroisopropyl)benzène, le 4,4'-bis(2- hydroxyhexachloroisopropyl)diphényle, le 4,4'-bis(2- hydroxyhexachloroisopropyl)diphényléther, le 2,2'- bis(4-hydroxyphényl)hexachloropropane, le 1,1-(4,4'- dihydroxydiphényl)éthane, le 1,2-(4,4'- dihydroxydiphényl)éthane, le 1,10-(4,4'- dihydroxydiphényl)décane, le 1,4-(4,4'- dihydroxydiisopropylidènediphényl)benzène, le 1,4- (4,4'-dihydroxydiméthylènediphényl)benzène, le 1,10- (4,4'-dihydroxydiphényl)-1,1-dioxodécane, le 4,4'- dihydroxydiphényléther, le sulfure de 4,4'- dihydroxydiphényle, le sulfure de 4,4'-dihydroxy-3,3'- diméthyldiphényle, le 4,4'-dihydroxydiphénylsulfoxyde, la 4,4'-dihydroxydiphénylsulfone, la 4,4'-dihydroxy- 3,3'-dichlorodiphénylsulfone, le 4,4'- dihydroxydiphényl-1,1-butane, le 4,4'- dihydroxydiphényl-l,1-isobutane, le 4,4'- dihydroxydiphényl-1,l-cyclopentane, le 4,4- dihydroxydiphényl-1,1'-cyclohexane, le 4,4'- dihydroxydiphényl-2,2-butane, le 4,4'- dihydroxydiphényl-2,2-pentane, le 4,4'- dihydroxydiphényl-2,2-(4-méthylpentane), le 4,4'- dihydroxydiphényl-4,4-heptane, le 4,4'- dihydroxydiphényl-2,2,2-éthane, le 4,4- dihydroxytriphénylméthane, le 4,4'-dihydroxy-3,3',5,5'- tétrachlorodiphényl-l,1-cyclohexane, le 4,4'- dihydroxydiphényl-2,2-hexane, le 4,4-dihydroxydiphényl- P,p-décahydronaphtalène, le 4,4'- dihydroxydiphénylméthane, le 4,4'-dihydroxydiphényl- 2,2-propane, le 4,4'-dihydroxy-3,3',5,5'- tétrachlorodiphényl-2,2-propane, le 4,4'-dihydroxy- 3,3'-dichlorodiphényl-2,2-propane, le 4,4'-dihydroxy- 3,3'-diméthyldiphényl-2,2-propane, le 1,3-propanediol, le 1,4- butanediol, le 1,1'-dihydroxydiéthyléther, le 1,1'-dihydroxydiméthyl-2,2-propane, le 1,1'- dihydroxydiméthyl-2,2-pentane, le 1,1'- * dihydroxydiméthyl-l,4-benzène, le 1,1'- dihydroxydiéthylbenzène, la 1,1'- dihydroxydiméthylbenzidine, la 1,1'- dihydroxydiéthylbenzidine, le (1,1'-biphényl)-2,5-diol, le (1,1'-biphényl)-4,4'-diol, le (1, l'-biphényl)-3,4- diol, le (1,1'-biphényl)-3,4'-diol, le (1,1'-biphényl)- 2,2'-diol, le (1,1'-biphényl)-3,3'-diol, le (1,1'- biphényl)-2,4'-diol, le 3,3'-diméthyl-(1,1'-biphényl)- 4,4'-diol, le 5,5'-diméthyl((1,1'-biphényl)-2,2'-diol, le 3,3'-diméthyl-(1,1'-biphényl)-2,2'-diol, le 6,6'- diméthyl-(1,1'-biphényl)-2,2'-diol, le 5,5'-diéthyl- (1,1'-biphényl)-2,2'-diol, le 3,3'-difluoro-(1,1'- biphényl)-4,4'-diol, le 5,5'-difluoro-(1,1'-biphényl)- 2,2'-diol, le 3,3'-diméthyl-(1,1'-biphényl)-2,2'-diol, le 3,3'-diméthyl-(1,1'-biphényl)-4,4'-diol, le 6,6'- diméthyl-(1,1'-biphényl)-2,2'-diol, le 6,6'-diméthyl- (1,1'-biphényl)-3,3'-diol, le 5,6'-diméthyl-(1,1'- biphényl)-2,3'-diol, le 3,3',5,5'-tétrafluoro-(1,1'- biphényl)-2,2'-diol, le 3,3',5,5'-tétraméthoxy-(1,1'- biphényl)-4,4'-diol, le 2,2',6,6'-tétraméthoxy-(1,1'- biphényl)-4,4'-diol, le 3,3',5,5'-tétraméthyl-(1,1' - biphényl)-4,4'-diol, le 3,3',5,5'-tétraméthyl-(1,1'- biphényl)-2,2'-diol, le 2,2-bis(4-hydroxyphényl)-1,3- perfluoropropane, le 4,4'-dihydroxybenzophénone, le 1,4-bis(4-hydroxyphényl)benzène, le 4,4'-bis(4"- hydroxybenzènesulfonyl)diphényle, le 4,4'-dihydroxy- 3,3',5,5'-tétraméthyldiphényl-l,1'-méthane, le 2,2- bis(4-hydroxy-2,3,5-trichlorophényl)propane, le 4,4'- dihydroxy-3,3',5,5'-tétraméthyldiphényl-l,1-méthane, le 2,2-bis(4hydroxy-2,3,5-trichlorophényl)propane, le 4,4'-hydroxy-3,3',5,5'-tétraméthyldiphényl-l,1- cyclohexane, le 1,1-bis(4-hydroxy-3-méthyl)cyclohexane, le 2,4-bis(4-hydroxyphényl)-2-méthylbutane, la 4,4'- dihydroxy-3,3',5,5'-tétraméthyldiphényl-1,1-sulfone, le 2,2-bis(3-hydroxyphényl)-1,3-perfluoropropane, le 4,4'- dihydroxydiphényl-1,1'-diphénylméthane, le 2-bis(4- hydroxyphényl)-l,1',3,3'-chlorodifluoropropane, le 4,4'-dihydroxydiphényl-1,1l'-cyclopentane, la 2- méthylhydroxyquinone, le 4,4'-dihydroxydiphényl-2,2'- dichloro-1,1'-éthène, ou le 1,4-bis(4-hydroxyphényl-2- propyl)benzène. La présente invention va être décrite ci-après par les exemples suivants. Toutefois, la présente invention n'est pas limitée aux exemples suivants. Exemple de Synthèse 1 On fait réagir un mélange de 0,0015 mol de 2,3, 5,6-tétrafluorobenzènebismaléimide, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient du 2,3,5,6- tétrafluorobenzènebis(dichloromaléimide) avec un rendement de 85 %. Exemple de Synthèse 2 On fait réagir un mélange de 0,0015 mol de 2,3, 5,6-tétrachlorobenzènebismaléimide, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient du 2,3,5,6- tétrachlorobenzènebis(dichloromaléimide) avec un rendement de 82 %. Exemple de Synthèse 3 On fait réagir un mélange de 0,0006 mol d'octafluorobiphénylbismaléimide, de 0,54 mol de chlorure de thionyle et de 0,0024 mol de pyridine. On évapore le mélange résultant sous vide pour éliminer le solvant, puis on le lave plusieurs fois à l'eau distillée. On sèche le produit résultant à 80 C pendant 24 heures, et l'on obtient de l'octafluorobiphénylbis(dichloromaléimide) avec un rendement de 75 %. Exemple de Synthèse 4 On fait réagir un mélange de 0,0015 mol d'octachlorobiphénylbismaléimide, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient de l'octachlorobiphénylbis(dichloromaléimide) avec un rendement de 80 %. Exemple de Synthèse 5 On fait réagir un mélange de 0,0015 mol de 2,2'- bis(trichlorométhyl)-4,4'- bis(maléimide)hexafluorobiphényle, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient du 2,2'- bis(trichlorométhyl)-4,4'- bis(dichloromaléimide)hexafluorobiphényle avec un rendement de 73 %. Exemple de Synthèse 6 On fait réagir un mélange de 0,0015 mol de bis(4- maléimidetétrafluorobiphényl)difluorométhane, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient du bis(4- dichloromaléimidetétrafluorophényl)difluorométhane avec un rendement de 76 %. Exemple de Synthèse 7 On fait réagir un mélange de 0,0015 mol de 2,4- bis(trifluorométhyl)difluoro-l,3-phénylènebismaléimide, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient du 2,4- bis(trifluorométhyl)difluoro-1,3- phénylènebis(dichloromaléimide) avec un rendement de 71 %. Exemple de Synthèse 8 On fait réagir un mélange de 0,0015 mol de bis(4- maléimide)octafluorobenzophénone, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient de la bis(dichloro4-maléimide)octafluorobenzophénone avec un rendement de 68 %. Exemple de Synthèse 9 On fait réagir un mélange de 0,0015 mol de bis(3,4-maléimide)octafluorobiphénylsulfone, de 0,13 mol de chlorure de thionyle et de 0,006 mol de pyridine. On évapore le mélange résultant sous vide pour éliminer le solvant, puis on le lave plusieurs fois à l'eau distillée. On sèche le produit résultant à 80 C pendant 24 heures, et l'on obtient de la bis(3,4- dichloromaléimide)octafluorobiphénylsulfone avec un rendement de 62 %. Exemple 1 On fait réagir sous atmosphère d'azote 0,01 mol de 2,3,5,6tétrafluorobenzènebis(dichloromaléimide), 0,01 mol de tétrafluorohydroquinone, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le polyétherimide (PEI) (1) avec un rendement de 83 %. Exemple 2 On fait réagir sous atmosphère d'azote 0,01 mol de 2,3,5,6tétrachlorobenzènebis(dichloromaléimide), 0,01 mol de tétrachlorohydroquinone, 0,1 mol d'oxyde de calcium anhydre, 5 x 10- 5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (2) avec un rendement de 85 %. Exemple 3 On fait réagir sous atmosphère d'azote 0,01 mol de 2,3,5,6tétrafluorobenzènebis(dichloromaléimide), 0,01 mol de 2,2-bis(4hydroxyphényl)hexachloropropane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (3) avec un rendement de 81 %. Exemple 4 On fait réagir sous atmosphère d'azote 0,01 mol de 2,3,5,6tétrafluorobenzènebis(dichloromaléimide), 0,01 mol de 4,4'dihydroxydiphényléther, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (4) avec un rendement de 87 %. Exemple 5 On fait réagir sous atmosphère d'azote 0,01 mol de 2,3,5,6tétrafluorobenzènebis(dichloromaléimide), 0,01 mol de 4,4'dihydroxydiphénylsulfone, 0,1 mol d'oxyde de calcium anhydre, 5 x 10- 5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (5) avec un rendement de %. Exemple 6 On fait réagir sous atmosphère d'azote 0,01 mol d'octafluorobiphénylbis(dichloromaléimide), 0,01 mol de 4,4'-dihydroxy-3,3',5,5'-tétrachlorodiphényl-1,1- cyclohexane, 0,1 mol d'oxyde de calcium anhydre, 5 x -5 mol de triéthylamine et 5 ml de N,N- diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (6) avec un rendement de %. Exemple 7 On fait réagir sous atmosphère d'azote 0,01 mol d'octafluorobiphénylbis(dichloromaléimide), 0,01 mol de 4,4'-dihydroxy-3,3',5,5'-tétrachlorodiphényl-2,2- propane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (7) avec un rendement de 75 %. Exemple 8 On fait réagir sous atmosphère d'azote 0,01 mol d'octafluorobiphénylbis(dichloromaléimide), 0,01 mol de 4,4'dihydroxydiphényl-l,1l'-diphénylméthane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (8) avec un rendement de 82 %. Exemple 9 On fait réagir sous atmosphère d'azote 0,01 mol d'octafluorobiphénylbis(dichloromaléimide), 0,01 mol de 4,4'-dihydroxy-3, 3'-dichlorodiphényl-2,2-propane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (9) avec un rendement de 78 %. Exemple 10 On fait réagir sous atmosphère d'azote 0,01 mol d'octachlorobiphénylbis(dichloromaléimide), 0,01 mol de 3,3'difluoro-(1,1'-biphényl)-4,4'-diol, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (10) avec un rendement de 76 %. Exemple 11 On fait réagir sous atmosphère d'azote 0,01 mol d'octachlorobiphénylbis(dichloromaléimide), 0,01 mol de 3,3',5,5'tétrafluoro-(1,1'-biphényl)-2,2'-diol, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (11) avec un rendement de 74 %. Exemple 12 On fait réagir sous atmosphère d'azote 0,01 mol d'octachlorobiphénylbis(dichloromaléimide), 0,01 mol de 2,2'-bis(4hydroxyphényl)-1,3-perfluoropropane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (12) avec un rendement de 78 %. Exemple 13 On fait réagir sous atmosphère d'azote 0,01 mol de 2,2'bis(trichlorométhyl)-4,4'-bis(dichloromaléimide), 0,01 mol de 2,2-bis(4-hydroxy-2,3,5- trichlorophényl)propane, 0,1 mol d'oxyde de calcium anhydre, 5 x 10-5 mol de triéthylamine et 5 ml de N,N- diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (13) avec un rendement de %. Exemple 14 On fait réagir sous atmosphère d'azote 0,01 mol de bis(4- dichloromaléimidetétrafluorophényl)difluorométhane, 0,01 mol de 2,2-bis(3-hydroxyphényl)-1,3- perfluoropropane, 0,1 mol d'oxyde de calcium anhydre, 5 x 10-5 mol de triéthylamine et 5 ml de N,N- diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (14) avec un rendement de %. Exemple 15 On fait réagir sous atmosphère d'azote 0,01 mol de 2,4-bis(trifluorométhyl)difluoro-1,3- phénylènebis(dichloromaléimide), 0,01 mol de 2-bis(4- hydroxyphényl)-1,1',3,3'-chlorodifluoropropane, 0,1 mol d'oxyde de calcium anhydre, 5 x 10-5 mol de triéthylamine et 5 ml de N,N-diméthylformamide. On refroidit le mélange résultant à la température ambiante puis on le précipite en utilisant de l'alcool méthylique. On filtre le précipité résultant, on le lave plusieurs fois à l'alcool méthylique, puis on le sèche dans un four sous vide réglé à 80 C pendant 24 heures, ce qui donne le PEI (15) avec un rendement de 68 %. Egalement, on mesure la stabilité thermique, la perte optique à une longueur d'onde du proche infrarouge de 1000 à 1700 nm, et les propriétés filmogènes des PEI (1) à PEI (15) synthétisés dans les Exemples 1 à 15. Ici, on mesure la stabilité thermique du polymère en utilisant un procédé d'analyse thermogravimétrique (TGA). En résultat, on peut voir que la stabilité thermique est bonne pour tous les PEI (1) à PEI (15) d'après le fait que la décomposition thermique se produit à 350-450 C. Egalement, on peut comprendre que la perte optique du polyétherimide est similaire ou inférieure à celle d'un polyimide perfluoré classique. Egalement, un polyimide perfluoré ou partiellement fluoré classique est difficile à appliquer du fait de ses médiocres propriétés filmogènes. Les polyétherimides obtenus par les Exemples 1 à 15 ont une propriété filmogène améliorée par comparaison au polyimide classique. Le polyétherimide selon la présente invention a un indice de réfraction supérieur à celui du polyimide fluoré classique. Ainsi, lorsqu'on utilise un tel polyétherimide en tant que matériau de coeur de fibre optique, la gamme de matériaux utilisables pour la gaine devient étendue. Egalement, la propriété de revêtement et l'adhérence à un substrat sont améliorées par comparaison à celles du polyimide classique, donnant par conséquent une bonne propriété filmogène et une bonne stabilité thermique. Egalement, comme le polyétherimide selon la présente invention peut minimiser la perte de lumière dans la gamme de longueurs d'onde du proche infrarouge, le polyétherimide de la présente invention est très utile en tant que matériau optique dans le domaine des communications optiques adoptant la lumière de longueur d'onde du proche infrarouge. A savoir, le polyétherimide selon la présente invention peut être utilisé en tant que matériau polymère fonctionnel ayant une caractéristique de faible perte optique qui est essentielle pour la fabrication d'un dispositif optique pour guidage d'ondes optique, tel qu'un circuit intégré optoélectronique (OEIC), un panneau de connexions mixtes opto-électriques (OEMWB), un dispositif d'intégration hybride, un module à multipuces (MCM) ou une fibre optique plastique. Bien entendu, l'invention n'est pas limitée aux exemples de réalisation ci-dessus décrits et représentés, à partir desquels on pourra prévoir d'autres modes et d'autres formes de réalisation, sans pour autant sortir du cadre de l'invention. REVENDICATIONS 1. Dérivé de bis(dialkylmaléimide) représenté par la formule chimique (1): 0 0 N-Zr-N I(1 x2 x4 OO dans laquelle X1, X2, X3 et X4 sont indépendamment choisis dans l'ensemble constitué par les atomes d'halogène, les groupes halogénoalkyle, les groupes cycloaromatiques halogénés, -NO2, -OR1 et -SR' (o R' est un groupe cycloaromatique halogéné ou halogénoalkyle); et Z1 est choisi dans l'ensemble constitué par les groupes hydrocarbonés aliphatiques halogénés divalents, les groupes hydrocarbonés cycloaliphatiques halogénés divalents et les groupes hydrocarbonés aromatiques halogénés divalents. 2. Dérivé de bis(dialkylmaléimide) selon la revendication 1, dans lequel X1, X2, X3 et X4 sont indépendamment identiques et choisis dans l'ensemble constitué par les groupes alkyle partiellement chlorés ou perchlorés, les groupes cycloaromatiques partiellement chlorés ou perchlorés, les groupes alcoxy partiellement chlorés ou perchlorés, et les groupes phénoxy partiellement chlorés ou perchlorés. 3. Dérivé de bis(dialkylmaléimide) selon la revendication 1, dans lequel Z1 est choisi dans l'ensemble constitué par les groupes hydrocarbonés aliphatiques halogénés divalents en Ci à C25, les groupes hydrocarbonés cycloaliphatiques halogénés divalents en C1 à C25, et les groupes hydrocarbonés aromatiques halogénés divalents en C6 à C25. 4. Dérivé de bis(dialkylmaléimide) selon la revendication 1, dans lequel Z1 est choisi dans l'ensemble représenté par la formule structurale suivante: Yi y dans laquelle Y1, Y2, Y3, et Y4 sont indépendamment choisis dans l'ensemble constitué par les atomes d'halogène, les groupes halogénoalkyle, les groupes cycloaromatiques halogénés, -NO2, -OR1 et -SR' (o Ri est un groupe cycloaromatique halogéné ou halogénoalkyle). 5. Dérivé de bis(dialkylmaléimide) selon la revendication 1, dans lequel Z1 est choisi dans l'ensemble représenté par la formule structurale suivante: Yi Y2 Y5 Y6 Q Y3 Y4 Y? Y dans laquelle Yi, Y2, Y3, Y4, Y5, Y6, Y7 et Y8 sont indépendamment choisis dans l'ensemble constitué par les atomes d'halogène, les groupes halogénoalkyle, les groupes cycloaromatiques halogénés, -NO2, -OR1 et -SR' (o R' est un groupe cycloaromatique halogéné ou halogénoalkyle). ; et Q est une liaison chimique simple ou est choisi dans l'ensemble constitué par -O-, -CO-, -SO2-, -S-, -(OT)m-, -(TO)m- et -(OTO)m- (o T est un groupe halogénoalkylène ou halogénoarylène et m est un entier de 1 à 10). 6. Polyétherimide pour communications optiques, comprenant un motif répétitif représenté par la formule chimique (2): 0 0 xl _-z _ O O dans laquelle X1 et X4 sont indépendamment choisis dans l'ensemble constitué par les atomes d'halogène, les groupes halogénoalkyle, les groupes cycloaromatiques halogénés, -NO2, -OR1 et -SR' (o R1 est un groupe cycloaromatique halogéné ou halogénoalkyle); et Z1 et Z2 sont indépendamment choisis dans l'ensemble constitué par les groupes hydrocarbonés aliphatiques halogénés divalents, les groupes hydrocarbonés cycloaliphatiques halogénés divalents et les groupes hydrocarbonés aromatiques halogénés divalents. 7. Polyétherimide selon la revendication 6, dans lequel Xl et X4 sont indépendamment choisis dans l'ensemble constitué par un atome de chlore, les groupes alkyle partiellement chlorés ou perchlorés, les groupes cycloaromatiques partiellement chlorés ou perchlorés, les groupes alcoxy partiellement chlorés ou perchlorés, et les groupes phénoxy partiellement chlorés ou perchlorés. 8. Polyétherimide selon la revendication 6, dans lequel Z1 et Z2 sont indépendamment choisis dans l'ensemble constitué par les groupes hydrocarbonés aliphatiques halogénés divalents en C1 à C2s, les groupes hydrocarbonés cycloaliphatiques halogénés divalents en Cl à C25, et les groupes hydrocarbonés aromatiques halogénés divalents en C6 à C2s. 9. Polyétherimide selon la revendication 6, dans lequel Zl et Z2 sont indépendamment choisis dans l'ensemble représenté par la formule structurale suivante: Y 1 Yi y2 3 4 dans laquelle Y1, Y2, Y3, et Y4 sont indépendamment choisis dans l'ensemble constitué par les atomes d'halogène, les groupes halogénoalkyle, les groupes cycloaromatiques halogénés, -NO2, -OR1 et -SR1 (o R1 est un groupe cycloaromatique halogéné ou halogénoalkyle). 10. Polyétherimide selon la revendication 6, dans lequel Z1 et Z2 sont indépendamment choisis dans l'ensemble représenté par la formule structurale suivante: Yi Y 2 YS Y6 Y3 Y4 Y7 YY dans laquelle Y1, Y2, Y3, Y4, Y5, Y6, Y7 et Y8 sont indépendamment choisis dans l'ensemble constitué par les atomes d'halogène, les groupes halogénoalkyle, les groupes cycloaromatiques halogénés, -NO2, - OR1 et -SR1 (o R1 est un groupe cycloaromatique halogéné ou halogénoalkyle).; et Q est une liaison chimique simple ou est choisi dans l'ensemble constitué par -O-, -CO-, -SO2-, -S-, -(OT)m-, -(TO)m- et -(OTO)m- (o T est un groupe halogénoalkylène ou halogénoarylène et m est un entier de 1 à 10). 11. Polyétherimide selon la revendication 6, dans lequel le polyétherimide a un poids moléculaire de 1 x 104 à 4,5 x 104 daltons. 12. Polyétherimide selon la revendication 6, dans lequel le polyétherimide a une température de décomposition thermique de 300 à 500 C. 13. Polyétherimide selon la revendication 6, dans lequel le polyétherimide a une température de transition vitreuse de 220 à 320 C.